【事件の表示】
　特願２０１５−　２９５７９「発光ダイオード装置の製造方法」拒絶査定不服審判事件〔平成２８年　５月　９日出願公開、特開２０１６−　７２５９５、請求項の数（１）〕について、次のとおり審決する。
【結　論】
　原査定を取り消す。
　本願の発明は、特許すべきものとする。
【理　由】
第１　手続の経緯
　本願は、平成２７年２月１８日（優先権主張平成２６年９月３０日）の出願であって、同年６月９日付けで手続補正がされ、同年７月１６日付けで拒絶理由通知がされ、同年１０月１１日付けで手続補正がされ、同年１２月１４日付けで拒絶理由通知（最後）がされ、平成２８年２月１０日付けで手続補正がされ、同年４月２０日付けで同年２月１０日の手続補正についての補正却下の決定がなされるとともに拒絶査定（原査定）がされ、これに対し、同年８月２０日に拒絶査定不服審判の請求がされると同時に手続補正がされたものである。
第２　原査定の概要
　原査定（平成２８年４月２０日付け拒絶査定）の概要は次のとおりである。
（進歩性）本願請求項１、２に係る発明は、以下の引用文献１−５に基づいて、その発明の属する技術の分野における通常の知識を有する者（以下、「当業者」という。）が容易に発明できたものであるから、特許法第２９条第２項の規定により特許を受けることができない。
　引用文献等一覧
　引用文献１：特開２０１４−１１１８００号公報
　引用文献２：特開２０１１−２１６４７５号公報
　引用文献３：特開２０１３−６９４７５号公報
　引用文献４：国際公開第２００９／０９０９１５号
　引用文献５：特開２０１４−６３９９５号公報
第３　本願発明
　本願請求項１に係る発明（以下「本願発明」という。）は、平成２８年８月２０日付けの手続補正で補正された特許請求の範囲の請求項１に記載された事項により特定される発明であり、以下のとおりの発明である。
「【請求項１】
発光ピーク波長が７００ｎｍ未満,２００ｎｍ以上である発光ダイオード素子とリードフレームもしくは配線基板間に、（Ａ）平均粒径が０.０１〜１０μｍであり、表面が、（ｃ）炭素原子数１〜５４の１級、２級もしくは３級のアルキルアミン類で被覆されてなる、銀塩の還元により製造された球状または粒状の銀粒子と、（Ｂ）揮発性分散媒とからなるペースト状物であり,２００℃の強制循環式オーブン内で１時間加熱することにより該揮発性分散媒が揮散し該銀粒子（Ａ）同士が焼結して,波長３１５ｎｍにおける紫外線全反射率が１〜５％であり、体積抵抗率が１×１０-5Ω・ｃｍ以下であり、かつ、熱伝導率が１００Ｗ／ｍ・Ｋ以上の焼結物となるペースト状銀粒子組成物を介在させ、１００℃以上４００℃以下で加熱することにより該銀粒子（Ａ）同士を焼結することを特徴とする、発光ピーク波長が７００ｎｍ未満,２００ｎｍ以上である発光ダイオード素子とリードフレームもしくは配線基板とが該銀粒子焼結物により接合されてなる発光ダイオード装置の製造方法。」
第４　引用文献、引用発明等
１　引用文献１
　原査定の拒絶の理由に引用された引用文献１には、図面とともに次の事項が記載されている。なお、下線は、当審で付与したものである。以下、同様。
「【００１０】
本発明の目的は、加熱すると加熱焼結性金属微粒子同士または加熱焼結性金属微粒子と加熱焼結性金属粒子が比較的低温度で容易に焼結して接着強さ、硬さ、電気伝導性および熱伝導性が優れた固形状金属または固形状金属合金となるペースト状金属微粒子組成物；ペースト状金属微粒子組成物から強度と電気伝導性と熱伝導性が優れた固形状金属または固形状金属合金を製造する方法；該ペースト状金属微粒子組成物を使用して金属製部材を電気伝導性と熱伝導性よく強固に接合する方法；基板への接着性と電気伝導性と熱伝導性が優れた金属配線を有するプリント配線板を製造する方法；および、電気伝導性と熱伝導性が優れた電気回路接続用バンプを製造する方法を提供することにある。」
「【００３３】
加熱焼結性金属微粒子（Ａ）の表面を予め被覆している極性基を有する有機物の炭素原子数は３〜２４であり、好ましくは炭素原子数が４〜１６であり、より好ましくは炭素原子数が５〜１２である。炭素原子数３〜２４の有機物における極性基は、炭素原子と水素原子と酸素原子からなるものが好ましく、カルボキシル基がより好ましい。該有機物は脂肪族カルボン酸である脂肪酸であることが好ましい。」
「【０１０９】
本発明の
ペースト状金属微粒子組成物(I)、
は、７０℃以上３００℃以下で加熱すると揮発性分散媒（Ｃ）が揮散し加熱焼結性金属微粒子（Ａ）同士
が焼結する
接合に有用である
ダイオード、トランジスタ、メモリ、ＩＣ、ＣＰＵ等の半導体チップとリードフレームもしくは回路基板との接合
「【０１２５】
［体積抵抗率］
幅５０ｍｍ×長さ５０ｍｍ×厚さ１.０ｍｍのポリテトラフルオロエチレン樹脂板上に、幅１０ｍｍ×長さ１０ｍｍの開口部を有する５００μｍ厚のメタルマスクを用いて、ペースト状金属微粒子組成物を塗布し、
２２５℃の強制循環式オーブン内で１時間加熱してフィルム状の金属とし
体積抵抗率（単位；Ω・ｃｍ）を測定し
【０１２６】
［熱伝導率］
幅５０ｍｍ×長さ５０ｍｍ×厚さ１.０ｍｍのポリテトラフルオロエチレン樹脂板上に、幅１０ｍｍ×長さ１０ｍｍの開口部を有する２ｍｍ厚のメタルマスクを用いて、ペースト状金属微粒子組成物を塗布し、
２２５℃の強制循環式オーブン内で１時間加熱して板状の金属とし
熱伝導率（単位；Ｗ／ｍＫ）を測定し
「【０１２９】
[実施例１]
市販の
還元法で製造され、表面が極性基を有する炭素原子数６の有機物であるヘキサン酸で被覆された粒状の加熱焼結性銀微粒子（Ａ）（平均粒径が０.０２μｍ
）１００部、
両性高分子分散剤である
DISPERBYK-2020（Ｂ）
４部、および、揮発性分散媒である市販のターピネオール（Ｃ）
１５部を均一に混合し、混合物を−５０℃で１００時間エージングして、
ペースト状銀微粒子組成物(I)を調製し
【０１３０】
このペースト状銀微粒子組成物(I)は、メタルマスクでの塗布においてダレ、流れ等はなく良好な形状に塗布できた。
また、このペースト状銀微粒子組成物(I)について、加熱して焼結することにより生成した固形状銀の硬さ、接着強さ、体積抵抗率および熱伝導率を測定して表１にまとめて示した。ペースト状銀粒子組成物(I)の焼結物は、硬さ、接着強さ、体積抵抗率および熱伝導率が優れていた。
以上の結果より、このペースト状銀微粒子組成物(I)が、強固な固形状銀を製造するのに有用なこと、金属製部材を電気伝導性と熱伝導性よく強固に接合するのに有用なこと、耐摩耗性と基板への接着性と電気伝導性と熱伝導性が優れた銀配線を形成するのに有用なこと、および半導体素子上または基板上に銀バンプを形成するのに有用なことがわかった。」
「【０２１２】
【表１】
　　　　　　　　　　　　　　　　　　　　　　　　　　　　　　　」
　表１の記載及び【０１２５】【０１２６】の記載から、実施例１の
ペースト状銀微粒子組成物(I)の２２５℃の強制循環式オーブン内で１時間加熱焼結後の特性として、体積抵抗率は５×１０
−６
（Ω・ｃｍ）、熱伝導率は１１５（Ｗ／ｍＫ）である
　したがって、上記引用文献１には次の発明（以下、「引用発明」という。）が記載されていると認められる。
「還元法で製造され、表面が極性基を有する炭素原子数６の有機物であるヘキサン酸で被覆された粒状の加熱焼結性銀微粒子（Ａ）（平均粒径が０.０２μｍ）１００部、両性高分子分散剤であるDISPERBYK-2020（Ｂ）４部、および、揮発性分散媒である市販のターピネオール（Ｃ）１５部を均一に混合し、混合物を−５０℃で１００時間エージングして、ペースト状銀微粒子組成物(I)を調製し、
ペースト状銀微粒子組成物(I)の２２５℃の強制循環式オーブン内で１時間加熱焼結後の特性として、体積抵抗率は５×１０−６（Ω・ｃｍ）、熱伝導率は１１５（Ｗ／ｍＫ）であり、
ペースト状金属微粒子組成物(I)を７０℃以上３００℃以下で加熱し揮発性分散媒（Ｃ）を揮散し加熱焼結性金属微粒子（Ａ）同士を焼結させることで、
ペースト状金属微粒子組成物(I)を、ダイオード、トランジスタ、メモリ、ＩＣ、ＣＰＵ等の半導体チップとリードフレームもしくは回路基板との接合に用いる方法。」
２　引用文献２
　原査定の拒絶の理由に引用された上記引用文献２には、以下の記載がある。
「【００１９】
（１−１）導電性金属微粒子（Ｐ１）
導電性金属微粒子（Ｐ１）は、平均一次粒子径が１〜１５０ｎｍである。
導電性金属微粒子（Ｐ１）の平均一次粒子径が１〜１５０ｎｍであることにより、加熱処理して得られる金属多孔質体は、金属微粒子同士が表面で接触して形成される結果、金属多孔質体中の空孔径も小さくなり、ミクロンサイズの金属粒子からなる金属多孔質体と比較して、熱サイクル特性が向上して優れた耐クラック性が得られる。前記
導電性金属微粒子（Ｐ１）は、
２種以上
３　引用文献３
　原査定の拒絶の理由に引用された上記引用文献３には、以下の記載がある。
「【００２０】
（１）金属微粒子（Ｐ）
金属微粒子（Ｐ）として、
２種以上
４　引用文献２及び３に記載された技術事項
　上記引用文献２及び３の記載から、「金属微粒子が２種類以上のものからなる。」ことは、周知技術であると認められる。
５　引用文献４
　原査定の拒絶の理由に引用された上記引用文献４には、以下の記載がある。
「［００４１］　また、本発明の第３の
発光装置を製造する方法
銀粒子と、アルコールとを含む導電性ペーストを、前記配線基板または前記リードフレームに塗布する工程
６　引用文献５
　原査定の拒絶の理由に引用された上記引用文献５には、以下の記載がある。
「【００４５】
＜実施例１＞
  実施例１の半導体装置は、図１に示す例の構造を有する、
表面実装型のＬＥＤ
【００４６】
  半導体素子は、上面視２ｍｍ角の略直方体形状のＬＥＤチップである。この半導体素子は、厚さ０．３ｍｍのシリコン基板（熱膨張率３．５ｐｐｍ／℃）の上面に、厚さ４μｍの窒化物半導体の発光素子構造が接合されたものである。接合層は、発光素子構造側に銀の金属反射膜を含み、その他の大部分は金−錫で構成されている。また、基板の下面には、厚さ０．５μｍの金の金属膜が設けられている。
【００４７】
  実装部材は、ガラスエポキシ製の平板状の基体（熱膨張率３０ｐｐｍ／℃）の上面に、表面に金の鍍金が施された銅箔である正負一対の配線が設けられた、配線基板である。
【００４８】
  まず、金属粒子と有機溶剤を重量比５：０．４７で混合して、金属粒子焼結型ペーストを得る。金属粒子は、フレーク状銀粒子（製品名「ＡｇＣ−２３９」（福田金属箔粉工業株式会社製）、平均粒径（メジアン径）：２．０〜３．２μｍ、比表面積：０．６〜０．９ｍ２／ｇ）と、球状銀粒子（製品名「ＥＨＤ」（三井金属鉱業株式会社製）、平均粒径（メジアン径）：０．４〜１．２μｍ、比表面積：１．６ｍ２／ｇ）と、を重量比６：４で混合したものである。有機溶剤は、２−エチル−１，３−ヘキサンジオールと、ジエチレングリコールモノブチルエーテルと、を重量比８：２で混合したものである。
【００４９】
  そして、
金属粒子焼結型ペーストを、
塗布し
加熱し、
金属粒子焼結型ペーストが焼成
接合される
７　引用文献４及び５に記載された技術事項
　上記引用文献４及び５の記載から、「発光装置（ＬＥＤ）を製造する方法において、金属粒子ペーストを用いること。」は、周知技術であると認められる。
８　平成２８年４月２０日付けの補正却下の決定において引用された文献
（１）特開２００６−８３３７７号公報（以下、「引用文献６」という。）
　平成２８年４月２０日付けの補正却下の決定において引用された引用文献６には、以下の記載がある。
「【０００１】
  本発明は、導電性媒体とする金属成分と、接着剤成分とする熱硬化性樹脂とを主要構成成分とする導電性接着剤、ならびに、該導電性接着剤を利用する導電性接合操作を含む組み立て工程を有する物品の製造方法に関する。特に、本発明は、
リードフレーム上への半導体チップ部品のマウントなどにおける、導電性接合に好適に利用可能な導電性接着剤
「【００３２】
  すなわち、本発明の第一の形態にかかる
導電性接着剤
導電性媒体として、配合される金属成分は、
金属超微粒子の金属表面に有機化合物による被覆層を有する超微粒子を併用している。
・・・（途中省略）・・・
【００４１】
  この
金属超微粒子の金属表面に存在する、被覆層を構成する有機化合物としては、
末端アミノ基を１以上有するアミン化合物
「【００６１】
  （Ｂ）超微粒子として利用する、金属表面にポリオキシアルキレンアミンによる被覆層を有する銀超微粒子を、以下の処理によって調製する。」
（２）国際特許公開第２０１４／０２４７２１号（以下、「引用文献７」という。）
　平成２８年４月２０日付けの補正却下の決定において引用された引用文献７には、以下の記載がある。
「［０００２］　銀ナノ粒子は、低温でも焼結させることができる。この性質を利用して、種々の電子素子の製造において、基板上に電極や導電回路パターンを形成するために、銀ナノ粒子を含む銀塗料組成物が用いられている。銀ナノ粒子は、通常、有機溶剤中に分散されている。
銀ナノ粒子は、
その表面は有機安定剤（保護剤）で被覆されている。
「［００１４］本発明者らは、錯形成剤及び／又は
保護剤として機能する脂肪族アミン化合物
［００１５］本発明には、以下の発明が含まれる。
（１）銀ナノ粒子の製造方法であって、
　分枝脂肪族炭化水素基と１つのアミノ基とからなり且つ該分枝脂肪族炭化水素基の炭素数が４以上である分枝脂肪族炭化水素モノアミン（Ｄ）を少なくとも含む脂肪族アミンと、銀化合物とを混合して、前記銀化合物及び前記アミンを含む錯化合物を生成させ、
　前記錯化合物を加熱して熱分解させて、銀ナノ粒子を形成する、 ことを含む銀ナノ粒子の製造方法。
［００１６］（２）前記銀化合物は、シュウ酸銀である、上記（１）に記載の銀ナノ粒子の製造方法。」
「［０１０３］銀ナノ粒子は上記のように構成されているので、このような低温短時間での焼成工程によっても、銀粒子の焼結が十分に進行する。その結果、優れた導電性（低い抵抗値）が発現する。低い抵抗値（例えば１５μΩｃｍ以下、範囲としては７〜１５μΩｃｍ）を有する銀導電層が形成される。バルク銀の抵抗値は１．６μΩｃｍである。」
（３）引用文献６及び７に記載された技術事項
　上記（１）及び（２）の記載から、「金属粒子の表面を被覆する有機化合物として、アミン化合物を用いること。」は、周知技術であると認められる。
第５　対比・判断
１．本願発明１について
（１）対比
　本願発明と引用発明とを対比すると、次のことがいえる。
　引用発明における「ダイオード、トランジスタ、メモリ、ＩＣ、ＣＰＵ等の半導体チップ」と、本願発明における「発光ピーク波長が７００ｎｍ未満,２００ｎｍ以上である発光ダイオード素子」とは、ともに「半導体素子」である点で共通する。
　引用発明における「還元法で製造され、表面が極性基を有する炭素原子数６の有機物であるヘキサン酸で被覆された粒状の加熱焼結性銀微粒子（Ａ）（平均粒径が０.０２μｍ）」と本願発明における「（Ａ）平均粒径が０.０１〜１０μｍであり、表面が、（ｃ）炭素原子数１〜５４の１級、２級もしくは３級のアルキルアミン類で被覆されてなる、銀塩の還元により製造された球状または粒状の銀粒子」とは、ともに「平均粒径が０.０１〜１０μｍであり、表面が、有機物で被覆されてなる、還元により製造された球状または粒状の銀粒子」の点で共通する。
　引用発明における「揮発性分散媒である市販のターピネオール」は、本願発明における「揮発性分散媒」に相当する。
　引用発明における「ペースト状銀微粒子組成物(I)」は、本願発明における「ペースト状物」に相当する。
　引用発明の「ペースト状銀微粒子組成物(I)の２２５℃の強制循環式オーブン内で１時間加熱焼結後の特性として、体積抵抗率は５×１０−６（Ω・ｃｍ）、熱伝導率は１１５（Ｗ／ｍＫ）であ」ることにおいて、加熱によって「揮発性分散媒（Ｃ）を揮散し加熱焼結性金属微粒子（Ａ）同士を焼結させること」になるから、引用発明の「引用発明の「ペースト状銀微粒子組成物(I)」と、本願発明の「２００℃の強制循環式オーブン内で１時間加熱することにより該揮発性分散媒が揮散し該銀粒子（Ａ）同士が焼結して,波長３１５ｎｍにおける紫外線全反射率が１〜５％であり、体積抵抗率が１×１０-5Ω・ｃｍ以下であり、かつ、熱伝導率が１００Ｗ／ｍ・Ｋ以上の焼結物となるペースト状銀粒子組成物」とは、ともに「強制循環式オーブン内で１時間加熱することにより該揮発性分散媒が揮散し該銀粒子同士が焼結して体積抵抗率が１×１０-5Ω・ｃｍ以下であり、かつ、熱伝導率が１００Ｗ／ｍ・Ｋ以上の焼結物となるペースト状銀粒子組成物」である点で共通する。
　引用発明における「ペースト状金属微粒子組成物(I)を７０℃以上３００℃以下で加熱し揮発性分散媒（Ｃ）を揮散し加熱焼結性金属微粒子（Ａ）同士を焼結させることで、ペースト状金属微粒子組成物(I)を、半導体チップとリードフレームもしくは回路基板との接合に用いる方法」は、半導体チップを製造する方法であるともいえるから、引用発明の該方法と、本願発明における「発光ピーク波長が７００ｎｍ未満,２００ｎｍ以上である発光ダイオード素子とリードフレームもしくは配線基板間に、」「ペースト状銀粒子組成物を介在させ、１００℃以上４００℃以下で加熱することにより該銀粒子（Ａ）同士を焼結する」「発光ピーク波長が７００ｎｍ未満,２００ｎｍ以上である発光ダイオード素子とリードフレームもしくは配線基板とが該銀粒子焼結物により接合されてなる発光ダイオード装置の製造方法」とは、ともに「半導体素子とリードフレームもしくは配線基板間に、」「ペースト状銀粒子組成物を介在させ、１００℃以上３００℃以下で加熱することにより該銀粒子同士を焼結する」、「半導体素子とリードフレームもしくは配線基板とが該銀粒子焼結物により接合されてなる半導体素子の製造方法」である点で共通する。
　したがって、本願発明と引用発明との間には、次の一致点、相違点１ないし６があるといえる。
（一致点）
「半導体素子とリードフレームもしくは配線基板間に、平均粒径が０.０１〜１０μｍであり、表面が、有機物で被覆されてなる、還元により製造された球状または粒状の銀粒子と、揮発性分散媒とからなるペースト状物であり、強制循環式オーブン内で１時間加熱することにより該揮発性分散媒が揮散し該銀粒子同士が焼結して体積抵抗率が１×１０-5Ω・ｃｍ以下であり、かつ、熱伝導率が１００Ｗ／ｍ・Ｋ以上の焼結物となるペースト状銀粒子組成物を介在させ、１００℃以上３００℃以下で加熱することにより該銀粒子同士を焼結する、半導体素子とリードフレームもしくは配線基板とが該銀粒子焼結物により接合されてなる半導体素子の製造方法。」
（相違点１）
　半導体素子について、本願発明は「発光ピーク波長が７００ｎｍ未満,２００ｎｍ以上である発光ダイオード素子」であるのに対し、引用発明の「ダイオード、トランジスタ、メモリ、ＩＣ、ＣＰＵ等の半導体チップ」は、発光ダイオード素子ではない点。
（相違点２）
　銀粒子の表面を被覆する有機物が、本願発明は、「炭素原子数１〜５４の１級、２級もしくは３級のアルキルアミン類」であるのに対し、引用発明は、「極性基を有する炭素原子数６の有機物であるヘキサン酸」である点。
（相違点３）
　銀粒子の製造について、本願発明は、「銀塩の還元により製造」するのに対し、引用発明は、何を還元することにより製造するのか不明である点。
（相違点４）
　強制循環式オーブン内で１時間加熱する温度について、本願発明は、「２００℃」であるのに対し、引用発明は、「２２５℃」である点。
（相違点５）
　ペースト状銀粒子組成物の焼結物の特性について、本願発明は、「波長３１５ｎｍにおける紫外線全反射率が１〜５％であ」るのに対し、引用発明は、そのようであるか不明である点。
（相違点６）
　半導体素子の製造の際の加熱温度範囲が、本願発明は、「１００℃以上４００℃以下」であるのに対し、引用発明は、「７０℃以上３００℃以下」である点。
（２）相違点についての判断
　事案に鑑み、上記相違点２について検討する。
　引用文献１には、加熱焼結性金属微粒子（Ａ）の表面を被覆している極性基を有する有機物について以下の記載がある。
「【００３３】
加熱焼結性金属微粒子（Ａ）の表面を予め被覆している極性基を有する有機物の炭素原子数は３〜２４であり、好ましくは炭素原子数が４〜１６であり、より好ましくは炭素原子数が５〜１２である。炭素原子数３〜２４の有機物における極性基は、炭素原子と水素原子と酸素原子からなるものが好ましく、カルボキシル基がより好ましい。該有機物は脂肪族カルボン酸である脂肪酸であることが好ましい。」
　この記載からは、有機物における極性基として炭素原子と水素原子とからなるものが含まれるとしても、窒素原子についての記載がなく、また、引用文献１の記載全体をみても「炭素原子数１〜５４の１級、２級もしくは３級のアルキルアミン類」を示唆する記載は見当たらない。
　また、発光ダイオード素子を対象としていない引用発明には、本願発明の「発光光度が安定している発光ダイオード装置とその製造方法を提供する」という課題（本願明細書段落【０００８】参照。）はなく、引用文献２及び３の記載から、「金属微粒子が２種類以上のものからなる。」こと（上記「第４」「４」参照。）、引用文献４及び５の記載から、「発光装置（ＬＥＤ）を製造する方法において、金属粒子ペーストを用いること。」（上記「第４」「７」参照。）、引用文献６及び７の記載から、「金属粒子の表面を被覆する有機化合物として、アミン化合物を用いること。」は、それぞれ周知技術であるといえるとしても（上記「第４」「８」「（３）」参照。）、前記課題を解決するために、引用発明における「ヘキサン酸」に代えて、「炭素原子数１〜５４の１級、２級もしくは３級のアルキルアミン類」を採用する動機付けは存在しない。
　よって、本願発明の相違点２に係る構成は、引用発明及び引用文献１ないし７に記載された事項に基づいて当業者が容易に想到し得るものとはいえない。
　したがって、相違点１、３ないし６について検討するまでもなく、本願発明は、引用発明及び引用文献１ないし７に記載された事項に基づいて当業者が容易に発明することができたものとはいえない。
第６　原査定について
　審判請求時の補正により、本願発明は相違点２に係る「表面が、（ｃ）
炭素原子数１〜５４の１級、２級もしくは３級のアルキルアミン類
　したがって、原査定の特許法第２９条第２項についての拒絶の理由を維持することはできない。
第７　むすび
　以上のとおり、原査定の理由によっては、本願を拒絶することはできない。
　また、他に本願を拒絶すべき理由を発見しない。
　よって、結論のとおり審決する。